(57)【特許請求の範囲】
【請求項１】
エポキシ樹脂と、カチオン重合開始剤とを含む樹脂組成物であって、末端に下記式（１）
【化１】
0006726053.tif 000020
（式中、Ｒ１はアルキレン基を示し、Ｒ２は水素原子又はメチル基を示し、ｎは１〜３０の整数を示す）
で表されるオキシラン環含有基を有するエポキシ樹脂と、前記重合開始剤としてボロン系アニオンを含むオニウム塩とを含んでおり、
前記エポキシ樹脂が下記式（１ａ）で表される化合物又はその多量体を含み、
【化２】
0006726053.tif 000021
（式中、環Ｚはアレーン環、Ｒ１ａ及びＲ１ｂはそれぞれ独立してアルキレン基を示し、Ｒ２は水素原子又はメチル基を示し、Ｒ３及びＲ５はそれぞれ独立して置換基を示し、ｋは０〜４の整数、ｎ１及びｎ２はそれぞれ１〜３０の整数、ｐは０又は１以上の整数、ｑは１以上の整数である。）
前記オニウム塩が、下記式（２）で表されるボロン系カチオン重合開始剤を含む、エポキシ樹脂組成物。
【化３】
0006726053.tif 000022
（式中、Ｒ１１はアルキル基、アルケニル基、アルキニル基、置換基を有していてもよいアリール基、置換基を有していてもよいアラルキル基を示し、Ｒ１２はアルキル基、置換基を有していてもよいアリール基を示し、Ｒ１３は水素原子、ハロゲン原子、アルキル基、ホルミル基、ヒドロキシル基、アルコキシ基、アシルオキシ基を示し、Ｒ１４は水素原子、ハロゲン原子又はアルキル基を示し、Ｘはフッ素原子、ペンタフルオロフェニル基を示す）
【請求項２】
式（１ａ）において、環Ｚがベンゼン環、ナフタレン環又はビフェニル環であり、Ｒ１ａ及びＲ１ｂがそれぞれ独立して直鎖状又は分岐鎖状Ｃ２−６アルキル基であり、ｎ１＋ｎ２の平均値が２〜１５、Ｒ２が水素原子、ｋ及びｐが０、ｑが１である請求項１記載のエポキシ樹脂組成物。
【請求項３】
オニウム塩が、下記式（２ａ）又は（２ｂ）で表されるボロン系カチオン重合開始剤を含む請求項１又は２のいずれかに記載のエポキシ樹脂組成物。
【化４】
0006726053.tif 000023
（式中、Ｒ１１ａはＣ１−４アルキル基、Ｃ１−４アルキル基で置換されていてもよいＣ６−１２アリール基、Ｃ１−４アルキル基で置換されていてもよいＣ６−１２アリール−Ｃ１−４アルキル基を示し、Ｒ１２ａはＣ１−４アルキル基、Ｃ１−４アルキル基で置換されていてもよいＣ６−１２アリール基を示し、Ｒ１３ａは水素原子、Ｃ１−４アルキル基、Ｃ１−４アルキル−カルボニル基、Ｃ６−１２アリール−カルボニル基を示し、Ｒ１４は水素原子、ハロゲン原子又はＣ１−４アルキル基を示し；
Ｒ１１ｂは水素原子又はＣ１−４アルキル基、Ｒ１２ｂはＣ１−４アルキル基、Ｒ１３ｂは水素原子、Ｃ１−４アルキル基、Ｃ１−４アルキル−カルボニル基を示す）
【請求項４】
エポキシ樹脂１００重量部に対してカチオン重合開始剤０．０１〜１０重量部の割合で含む請求項１〜３のいずれかに記載のエポキシ樹脂組成物。
【請求項５】
請求項１記載のエポキシ樹脂と、このエポキシ樹脂１００重量部に対して、請求項１記載のカチオン重合開始剤０．０５〜０．３重量部とを含むエポキシ樹脂組成物。
【請求項６】
請求項１〜５のいずれかに記載のエポキシ樹脂組成物が硬化した硬化物。
【発明の詳細な説明】
【技術分野】
【０００１】
本発明は、エポキシ樹脂と硬化剤とを含み、保存安定性及び硬化性の高い樹脂組成物及びその組成物で形成された硬化物又は成形体に関する。
【背景技術】
【０００２】
エポキシ樹脂と硬化剤とを含む組成物（硬化性組成物）は、耐衝撃性、耐薬品性、耐水性、耐熱性、電気的特性などに優れた硬化物を形成するため、広範囲の分野、例えば、接着剤、塗料、注型材、成形材、積層板、電子材料などで利用されている。
【０００３】
代表的なエポキシ樹脂としてビスフェノールＡ型エポキシ樹脂が知られている。また、硬化剤として、アミン系硬化剤、酸無水物系硬化剤、アミド系硬化剤、フェノール系硬化剤などが知られている。しかし、ビスフェノールＡ型エポキシ樹脂は、耐熱性、光学特性が未だ十分でない。また、熱硬化性エポキシ樹脂組成物は、硬化性を高めると安定性が低下して可使時間（ポットライフ）が短くなり、安定性を高めると硬化性が低下する。そのため、保存安定性及び可使時間（ポットライフ）と、硬化性とを両立することが困難である。さらに、熱硬化性エポキシ樹脂組成物では、前記硬化剤の使用量が比較的多いため、硬化物は硬化剤の影響を受ける。
【０００４】
一方、少量でエポキシ樹脂を硬化可能な硬化剤として、潜在性硬化剤、例えば、スルホニウム塩、ヨードニウム塩などのカチオン重合開始剤（例えば、アンチモン系カチオン重合開始剤、ボロン系カチオン重合開始剤など）が知られている。
【０００５】
しかし、ビスフェノールＡ型エポキシ樹脂とアンチモン系カチオン重合開始剤とを組み合わせると、組成物の保存安定性は高いものの、硬化性が低下し、高温での硬化が必要となる。一方、ボロン系カチオン重合開始剤を用いると、反応性が大きく改善され、エポキシ樹脂組成物は、低温硬化可能であるものの、保存安定性が極端に低下し、低温（例えば、冷蔵庫など）で保存する必要がある。
【０００６】
ビスフェノールＡ型エポキシ樹脂に比べて、耐熱性の高いエポキシ樹脂として、９，９−ビスフェニルフルオレン骨格を有するエポキシ樹脂も知られている。例えば、特許第３６５９５３２号公報（特許文献１）には、下記式で表されるエポキシ樹脂と硬化剤とを含む樹脂組成物が記載されている。
【０００７】
【化１】
0006726053.tif 000002
【０００８】
（式中、ｎは平均値であり０〜２０、Ｒは水素原子、ハロゲン原子又は炭素数１〜４のアルキル基を示し、Ｇはグリシジル基を示す。）
【０００９】
この文献には、硬化剤として、アミン系化合物、酸無水物系化合物、アミド系化合物、フェノール系化合物が記載され、実施例では、硬化剤として酸無水物系化合物を用いている。
【００１０】
特開２００９−１５５２５６号公報（特許文献２）には、下記式で表されるエポキシ樹脂が記載され、硬化剤として、アミン系硬化剤、酸無水物系硬化剤、フェノール樹脂硬化剤が記載されている。
【００１１】
【化２】
0006726053.tif 000003
【００１２】
（式中、環Ｚは縮合多環式芳香族炭化水素環、Ｒ１はシアノ基などを示し、Ｒ２はアルキレン基を示し、Ｒ３は水素原子又はメチル基を示し、Ｒ４は炭化水素基などを示し、ｋは０〜４の整数、ｍは１以上の整数、ｎは０又は１以上の整数、ｐは１以上の整数である。）
【００１３】
しかし、これらのフルオレン骨格を有するエポキシ樹脂と、これらの硬化剤とを含む樹脂組成物も、前記と同様に、保存安定性及び可使時間（ポットライフ）と、硬化性とを両立させることが困難である。さらに、フルオレン骨格を有するエポキシ樹脂を含め、アルキレンオキシ基の繰り返し数の多いエポキシ樹脂では、反応性（硬化性）が低下することが予測される。
【００１４】
特開２００８−２０８４２号公報（特許文献３）には、スルホニウムトリス（ペンタフルオロエチル）トリフルオロホスフェートである光カチオン重合開始剤と、下記式で表されるエポキシ樹脂とを含む感光性樹脂組成物が記載されている。
【００１５】
【化３】
0006726053.tif 000004
【００１６】
（式中、Ｒはアルキレンを示し、ｎは平均値であり０〜２０の正の実数を示す）
【００１７】
このような感光性樹脂組成物は、エポキシ樹脂が高粘度であるため、有機溶媒で希釈し、基材に塗布している。
【特許文献１】特許第３６５９５３２号公報（請求項１、［００２４］、実施例）
【特許文献２】特開２００９−１５５２５６号公報（請求項１、［０１０６］）
【特許文献３】特開２００８−２０８４２号公報（請求項１、実施例）
【発明の概要】
【発明が解決しようとする課題】
【００１８】
従って、本発明の目的は、保存安定性及び可使時間（ポットライフ）と、硬化性とを両立できるエポキシ樹脂組成物及びその硬化物を提供することにある。
【００１９】
本発明の他の目的は、反応性が低いと予想されるエポキシ樹脂（フルオレン骨格含有エポキシ樹脂など）であり、かつボロン系カチオン重合開始剤を含んでいても、高い安定性で保存でき、かつ低温硬化可能なエポキシ樹脂組成物及びその硬化物を提供することにある。
【００２０】
本発明のさらに他の目的は、重合開始剤の使用量が少量であっても、高い硬化性を有し、低温硬化可能なエポキシ樹脂組成物及びその硬化物を提供することにある。
【課題を解決するための手段】
【００２１】
本発明者らは、前記課題を達成するため鋭意検討した結果、前記のように、ビスフェノールＡ型エポキシ樹脂は、ボロン系カチオン重合開始剤と組み合わせると、極端に保存安定性（貯蔵安定性）が低下することから、他のエポキシ樹脂（例えば、９，９−ビス（フェニル）フルオレン骨格などの９，９−ビス（アリール）フルオレン骨格を有するエポキシ樹脂など）でも保存安定性が大きく低下することが予想されるのにもかかわらず、アルキレンオキサイドの付加の有無（又はグリジシル基の結合部位）およびカウンターアニオン種が安定性及び硬化性（硬化速度）に大きく影響し、末端のアルキレンオキシ基にグリシジル基が結合したエポキシ樹脂とボロン系カチオン重合開始剤とを組み合わせると、意外にも、増粘がなく高い保存安定性（貯蔵安定性）を有するとともに、高い硬化性を示すこと、エポキシ樹脂のアルキレンオキシ鎖の繰り返し単位が多くなると、反応性が低下すると予想されるものの、高い硬化性（低温硬化性）を示すこと、少量のボロン系カチオン重合開始剤であっても高い硬化性を示すことを見いだし、本発明を完成した。
【００２２】
すなわち、本発明のエポキシ樹脂組成物は、エポキシ樹脂と、カチオン重合開始剤とを含んでおり、前記エポキシ樹脂は、末端に下記式（１）で表されるオキシラン環含有基を有するエポキシ樹脂を含んでおり、前記重合開始剤として、ボロン系アニオンを含むオニウム塩を含んでいる。
【００２３】
【化４】
0006726053.tif 000005
【００２４】
（式中、Ｒ1はアルキレン基を示し、Ｒ2は水素原子又はメチル基を示し、ｎは１〜３０の整数を示す）。
【００２５】
前記エポキシ樹脂は、９，９−ビスアリールフルオレン骨格を有する化合物、例えば、下記式（１ａ）で表される化合物又はその多量体であってもよい。
【００２６】
【化５】
0006726053.tif 000006
【００２７】
（式中、環Ｚはアレーン環、Ｒ１ａ及びＲ１ｂはそれぞれ独立してアルキレン基を示し、Ｒ２は水素原子又はメチル基を示し、Ｒ３及びＲ５はそれぞれ独立して置換基を示し、ｋは０〜４の整数、ｎ１及びｎ２はそれぞれ１〜３０の整数、ｐは０又は１以上の整数、ｑは１以上の整数である）。
【００２８】
例えば、式（１ａ）において、環Ｚはベンゼン環、ナフタレン環又はビフェニル環であってもよく、Ｒ１ａ及びＲ１ｂはそれぞれ独立して直鎖状又は分岐鎖状Ｃ２−６アルキル基であってもよく、ｎ１＋ｎ２の平均値は２〜１５程度であってもよく、Ｒ２は水素原子、ｋ及びｐは０、ｑは１であってもよい。
【００２９】
カチオン重合開始剤としてのボロン系アニオンを含むオニウム塩は、下記式（２）、（３）又は（４）で表されるボロン系カチオン重合開始剤を含んでいてもよい。
【００３０】
【化６】
0006726053.tif 000007
【００３１】
（式中、Ｒ１１はアルキル基、アルケニル基、アルキニル基、置換基を有していてもよいアリール基、置換基を有していてもよいアラルキル基を示し、Ｒ１２はアルキル基、置換基を有していてもよいアリール基を示し、Ｒ１３は水素原子、ハロゲン原子、アルキル基、ホルミル基、ヒドロキシル基、アルコキシ基、アシルオキシ基を示し、Ｒ１４は水素原子、ハロゲン原子又はアルキル基を示し、Ｒ１５及びＲ１６はそれぞれ独立して水素原子、ハロゲン原子又はアルキル基を示し、Ｘはフッ素原子、ペンタフルオロフェニル基を示す）。
【００３２】
前記オニウム塩は、下記式（２ａ）又は（２ｂ）で表されるボロン系カチオン重合開始剤を含んでいてもよい。
【００３３】
【化７】
0006726053.tif 000008
【００３４】
（式中、Ｒ１１ａはＣ１−４アルキル基、Ｃ１−４アルキル基で置換されていてもよいＣ６−１２アリール基、Ｃ１−４アルキル基で置換されていてもよいＣ６−１２アリール−Ｃ１−４アルキル基を示し、Ｒ１２ａはＣ１−４アルキル基、Ｃ１−４アルキル基で置換されていてもよいＣ６−１２アリール基を示し、Ｒ１３ａは水素原子、Ｃ１−４アルキル基、Ｃ１−４アルキル−カルボニル基、Ｃ６−１２アリール−カルボニル基を示し、Ｒ１４は水素原子、ハロゲン原子又はＣ１−４アルキル基を示す。
【００３５】
Ｒ１１ｂは水素原子又はＣ１−４アルキル基、Ｒ１２ｂはＣ１−４アルキル基、Ｒ１３ｂは水素原子、Ｃ１−４アルキル基、Ｃ１−４アルキル−カルボニル基を示す）
【００３６】
エポキシ樹脂組成物において、エポキシ樹脂１００重量部に対するカチオン重合開始剤の割合は０．０１〜１０重量部程度であってもよい。
【００３７】
本発明は、前記エポキシ樹脂組成物が硬化した硬化物も包含する。  
【００３８】
なお、本明細書において、エポキシ樹脂とエポキシ化合物とを同義に用いる場合がある。また、式（１）で表されるオキシラン環含有基を有するエポキシ樹脂には、特に断りがない限り、反応性希釈剤は含まれない。
【発明の効果】
【００３９】
本発明のエポキシ樹脂組成物は、所定のエポキシ樹脂と、カチオン重合開始剤としてのボロン系アニオンを含むオニウム塩とを組み合わせているため、高い保存安定性及び可使時間（ポットライフ）と、高い硬化性とを両立できる。また、アルキレンオキシ基の繰り返し数が多く、反応性が低いと予想されるエポキシ樹脂（例えば、フルオレン骨格含有エポキシ樹脂）であっても、高い安定性で保存でき、かつ低温で硬化可能である。さらには、重合開始剤の使用量が少量であっても、高い硬化性を有し、低温硬化可能である。そのため、エポキシ樹脂組成物の取扱性及び作業性を改善できる。
【発明を実施するための形態】
【００４０】
［エポキシ樹脂］
エポキシ樹脂は、末端に前記式（１）で表されるオキシラン環含有基（例えば、グリシジル（オキシアルキレン）オキシ基）を有している。
【００４１】
前記式（１）において、Ｒ１で表されるアルキレン基としては、例えば、エチレン基、プロピレン基、トリメチレン基、テトラメチレン基、１，２−ブタンジイル基、１，３−ブタンジイル基、ペンタメチレン基、ヘキサメチレン基などの直鎖状又は分岐鎖状Ｃ２−６アルキレン基などが例示できる。アルキレン基は、好ましくは直鎖状又は分岐鎖状Ｃ２−４アルキレン基（例えば、直鎖状Ｃ２−３アルキレン基）、さらに好ましくはエチレン基である。
【００４２】
Ｒ２は水素原子又はメチル基を示し、通常、水素原子である。
【００４３】
係数ｎは１〜３０の整数から選択でき、例えば、１〜１５（例えば、１〜１０）、好ましくは１〜７（例えば、１〜５）程度の整数であってもよく、１〜４（例えば、１〜３）、特に１又は２の整数（特に１）であってもよい。なお、係数ｎが１以上（例えば、２以上）である化合物を含む組成物は安定性が向上するようである。
【００４４】
すなわち、本発明では、ボロン系カチオン重合開始剤と組み合わせるエポキシ樹脂として、アルコール性ヒドロキシル基（アルキレンオキサイド付加体のヒドロキシアルキル基）にエピハロヒドリン又はハロメチルオキシランが反応したエポキシ樹脂を用いる。理由は明確ではないが、ビスフェノールＡなどのフェノール性ヒドロキシル基にエピハロヒドリン又はハロメチルオキシランが反応したエポキシ樹脂は、ボロン系カチオン重合開始剤と組み合わせると、安定性が著しく低下する。また、（ポリ）アルキレンオキシ基を有していても、（ポリ）オキシアルキレン鎖を介して、両末端に位置するベンゼン環（例えば、ビスフェノールＡ骨格などのベンゼン環）のヒドロキシル基にエピハロヒドリン又はハロメチルオキシランが反応したエポキシ樹脂も、ボロン系カチオン重合開始剤と組み合わせると、安定性が著しく低下する。
【００４５】
本発明で用いるエポキシ樹脂には、例えば、活性水素原子を有する官能基が芳香環に結合した化合物（例えば、ジ又はトリヒドロキシアレーン化合物、ジ又はトリカルボキシアレーン化合物、モノ又はジアミノアレーン化合物など）のアルキレンオキサイド付加体のエポキシ樹脂（エピハロヒドリン又はハロメチルオキシランとの付加体又は付加重合体）が含まれる。具体的には、グリシジルエーテル型エポキシ樹脂、グリシジルエステル型エポキシ樹脂、グリシジルアミン型エポキシ樹脂などが含まれる。グリシジルエーテル型エポキシ樹脂としては、例えば、ビスフェノール類（例えば、ビスフェノールＡ、ビスフェノールＦ、ビスフェノールＡＤなどのＣ１−１０アルキレンビスフェノール、９，９−ビス（ヒドロキシアリール）フルオレンなど）のアルキレンオキサイド付加体のグリシジルエーテル；ビアレーンジオール（４，４’−ビフェニルジオールなど）のアルキレンオキサイド付加体のグリシジルエーテル；縮合環式アレーンジオール（２，６−ナフタレンジオールなど）のアルキレンオキサイド付加体のグリシジルエーテル；ノボラック型フェノール樹脂（フェノールノボラック型フェノール樹脂、クレゾールノボラック型フェノール樹脂）のアルキレンオキサイド付加体のグリシジルエーテルなどが例示できる。グリシジルエステル型エポキシ樹脂としては、芳香族又は脂環族ジカルボン酸（フタル酸、テトラヒドロフタル酸、ヘキサヒドロフタル酸など）のアルキレンオキサイド付加体のグリシジルエーテルなどが例示でき、グリシジルアミン型エポキシ樹脂としては、芳香族又は脂環族アミン（ジアミノジフェニルメタン、アミノフェノール、メタキシリレンジアミン、ビスアミノメチルシクロヘキサンなど）のアルキレンオキサイド付加体のグリシジルエーテルなどが例示できる。
【００４６】
アルキレンオキサイドとしては、例えば、エチレンオキサイド、プロピレンオキサイドなどのＣ２−６アルキレンオキサイドなどが例示できる。アルキレンオキサイドの付加モル数は、ヒドロキシル基に対して、１〜３０モル程度であってもよい。これらのエポキシ樹脂は単独で又は二種以上組み合わせて使用できる。
【００４７】
なお、上記エポキシ樹脂は、反応性希釈剤と異なり、粘度が比較的高く、複数のアレーン環と、式（１）で表される複数のオキシラン環含有基とを有する場合が多い。上記エポキシ樹脂の粘度は、温度２５℃において、７００ｍＰａ・ｓ以上、特に１０００ｍＰａ・ｓ以上又は固体である場合が多い。
【００４８】
好ましいエポキシ樹脂は、ビスフェノール骨格を有するエポキシ樹脂（特に、ビスフェノール型エポキシ樹脂、９，９−ビスアリールフルオレン骨格を有するエポキシ樹脂）である。エポキシ樹脂は、エポキシ化合物の多量体、例えば、２量体、３量体、４量体、５量体などの２乃至１０量体などであってもよい。このようなエポキシ樹脂は、例えば、下記式（１Ａ）で表すことができる。
【００４９】
【化８】
0006726053.tif 000009
【００５０】
［式中、Ａは下記式（Ａ）
【００５１】
【化９】
0006726053.tif 000010
【００５２】
（環Ｚはアレーン環を示し、Ｒ１ａ、Ｒ１ｂはそれぞれ独立してアルキレン基を示し、ｎ１、ｎ２はそれぞれ１〜３０の整数を示し、Ｒ３は置換基を示し、ｐは０又は１以上の整数を示し、Ｒ４は、直接結合、アルキレン基、シクロアルキレン基、アリーレン基、又は下記式（Ｂ）
【００５３】
【化１０】
0006726053.tif 000011
【００５４】
（Ｒ５は置換基、ｋは０又は１以上の整数を示す）で表される）、ｒは０又は１以上の整数を示し、Ｒ２は前記に同じ］。
【００５５】
Ｒ４で表されるアルキレン基としては、メチレン基、エチレン基、エチリデン基、イソプロピリデン基、ブタン−２，２−ジイル基などの直鎖状又は分岐鎖状Ｃ１−１０アルキレン基などが例示できる。シクロアルキレン基としては、シクロヘキシリデン基（シクロヘキサン−１，１−ジイル基）などのＣ３−１０シクロアルキレン基などが例示でき、アリーレン基として、フェニレン基などのＣ６−１０アリーレン基などが例示できる。
【００５６】
好ましいＲ４は、直接結合、直鎖状又は分岐鎖状Ｃ１−６アルキレン基［特にイソプロピリデン基（＝Ｃ（ＣＨ３）２）］、及び式（Ｂ）において、置換基を有していてもよいフルオレン−９，９−ジイル基である。すなわち、好ましいエポキシ樹脂は、ビスフェノールＡ型エポキシ樹脂などのビスフェノール型エポキシ樹脂、及び９，９−ビスアリールフルオレン骨格を有するエポキシ樹脂である。
【００５７】
９，９−ビスアリールフルオレン骨格を有するエポキシ樹脂としては、通常、フルオレンの９，９−位に置換したアリール基には、（ポリ）アルキレンオキシ基を介して、グリシジルエーテル基が置換したエポキシ化合物又はその多量体（２量体〜１０量体など）が挙げられる。このようなエポキシ樹脂は、例えば、下記式（１ａ）で表される化合物又はその多量体であってもよい。
【００５８】
【化１１】
0006726053.tif 000012
【００５９】
（式中、ｑは１以上の整数を示し、環Ｚ、Ｒ１ａ及びＲ１ｂ、Ｒ２、Ｒ３、Ｒ５、ｋ、ｎ１及びｎ２、ｐは前記に同じ）。
【００６０】
上記式（Ａ）及び（１ａ）において、環Ｚで表されるアレーン環としては、ベンゼン環などの単環式炭化水素環及び縮合多環式芳香族炭化水素環［縮合二環式炭化水素環（例えば、ナフタレン環、インデン環などのＣ８−２０縮合二環式炭化水素、好ましくはＣ１０−１６縮合二環式炭化水素環）、縮合三環式炭化水素環（例えば、アントラセン環、フェナントレン環など）などの縮合二乃至四環式炭化水素環など］、環集合アレーン環［ビアレーン環（例えば、ビフェニル環、ビナフチル環などのビＣ６−１２アレーン環、好ましくはビＣ６−１０アレーン環、特にビフェニル環など）、テルアレーン環（例えば、テルフェニル環などのテルＣ６−１２アレーン環など）など］が例示できる。特に、Ｃ６−１０アレーン環（ベンゼン環、ナフタレン環など）、ビＣ６−１０アレーン環（ビフェニル環など）が好ましい。２つの環Ｚ（例えば、式（１ａ）においてフルオレンの９−位に置換する２つの環Ｚ）は同一の又は異なる環であってもよく、通常、同一の環が好ましい。
【００６１】
なお、式（Ａ）においてＲ４が、直接結合、アルキレン基、シクロアルキレン基、アリーレン基（特にアルキレン基）であるとき、環Ｚはベンゼン環である場合が多い。
【００６２】
なお、式（１ａ）においてフルオレンの９−位に置換する環Ｚの置換位置は、特に限定されず、環Ｚがナフタレン環である場合、例えば、フルオレンの９−位に対して、１−ナフチル基、２−ナフチル基などの関係で置換していてもよい。また、環Ｚが環集合アレーン環、例えば、ビフェニル環である場合、ビフェニル環の３−位又は４−位がフルオレンの９−位に結合していてもよい。
【００６３】
Ｒ１ａ及びＲ１ｂで表されるアルキレン基は、Ｒ１で表されるアルキレン基（例えば、直鎖状又は分岐鎖状Ｃ２−６アルキレン基、好ましくは直鎖状又は分岐鎖状Ｃ２−４アルキレン基（例えば、直鎖状Ｃ２−３アルキレン基））と同様である。Ｒ１ａ及びＲ１ｂで表されるアルキレン基の種類は同一又は異なっていてもよい。
【００６４】
係数ｎ１及びｎ２は、それぞれ前記係数ｎと同様に１〜３０の整数から選択でき、例えば、１〜１５（例えば、１〜１０）、好ましくは１〜７（例えば、１〜５）程度の整数であってもよく、１〜４（例えば、１〜３）、特に１又は２の整数（特に１）であってもよい。また、ｎ１＋ｎ２の平均値は、２〜３０（例えば、２〜２０）程度の範囲から選択でき、例えば、２〜１７（例えば、２〜１５）、好ましくは２〜１２（例えば、２〜１０）程度であってもよく、２〜６（例えば、２〜４）、特に２〜３（例えば、２）程度であってもよい。なお、ｎ１＋ｎ２の平均値が３以上（例えば、４以上）である化合物を用いると、所定の重合開始剤を含む組成物の安定性がさらに向上するようである。ｎ１及びｎ２がそれぞれ２以上であるとき、オキシアルキレン鎖のアルキレン基（Ｒ１ａ及びＲ１ｂ）の種類は同一又は異なっていてもよい。
【００６５】
なお、前記係数ｎ１及びｎ２（アルキレンオキシ基の繰り返し数）が大きくなると、エポキシ樹脂の硬化性が低下することが予想される。このような予想に反して、本発明では、前記係数ｎ（ｎ１及びｎ２）（アルキレンオキシ基の繰り返し数）が大きくても、高い硬化性を達成できる。しかも、少量の硬化剤（カチオン系重合開始剤）でも高い硬化性を示す。
【００６６】
係数ｑはそれぞれ１以上の整数であり、通常、１〜３、好ましくは１又は２、特に１である。
【００６７】
Ｒ３で表される置換基としては、例えば、ハロゲン原子（フッ素原子、塩素原子、臭素原子、ヨウ素原子）、炭化水素基、ヒドロキシル基、アルコキシ基（メトキシ基、エトキシ基、プロポキシ基、ｎ−ブトキシ基、イソブトキシ基、ｔ−ブトキシ基などの直鎖状又は分岐鎖状Ｃ１−１０アルコキシ基など）、シクロアルコキシ基（シクロへキシルオキシ基などのＣ５−１０シクロアルキルオキシ基など）、アリールオキシ基（フェノキシ基などのＣ６−１０アリールオキシ基など）、アラルキルオキシ基（ベンジルオキシ基などのＣ６−１０アリール−Ｃ１−４アルキルオキシ基など）、メルカプト基、アルキルチオ基（メチルチオ基、エチルチオ基、プロピルチオ基、ｎ−ブチルチオ基、ｔ−ブチルチオ基などのＣ１−１０アルキルチオ基など）、シクロアルキルチオ基（シクロへキシルチオ基などのＣ５−１０シクロアルキルチオ基など）、アリールチオ基（チオフェノキシ基などのＣ６−１０アリールチオ基など）、アラルキルチオ基（ベンジルチオ基などのＣ６−１０アリール−Ｃ１−４アルキルチオなど）、アシル基（アセチル基などのＣ１−６アルキル−カルボニル基など）、カルボキシル基、アルコキシカルボニル基（メトキシカルボニル基などのＣ１−４アルコキシ−カルボニル基など）、置換アミノ基（ジアルキルアミノ基（例えば、ジメチルアミノ基などのジＣ１−４アルキルアミノ基など）、ジアルキルカルボニルアミノ基（例えば、ジアセチルアミノ基などのジＣ１−４アルキル−カルボニルアミノ基など）、ニトロ基、シアノ基などが例示できる。前記炭化水素基としては、アルキル基（メチル基、エチル基、プロピル基、イソプロピル基、ブチル基、ｓ−ブチル基、ｔ−ブチル基などの直鎖状又は分岐鎖状Ｃ１−１０アルキル基など）、シクロアルキル基（シクロペンチル基、シクロへキシル基などのＣ５−１０シクロアルキル基など）、アリール基［フェニル基、アルキルフェニル基（メチルフェニル（トリル）基、ジメチルフェニル（キシリル）基など）、ナフチル基、ビフェニル基などのＣ６−１２アリール基］、アラルキル基（ベンジル基、フェネチル基などのＣ６−１０アリール−Ｃ１−４アルキル基など）が例示できる。炭化水素基は、アルキル基（メチル基などの直鎖状又は分岐鎖状Ｃ１−６アルキル基、好ましくは直鎖状又は分岐鎖状Ｃ１−４アルキル基など）、アリール基（フェニル基などのＣ６−１０アリール基）である場合が多い。
【００６８】
好ましい置換基Ｒ３は、ハロゲン原子、炭化水素基、アルコキシ基、シクロアルキルオキシ基、アリールオキシ基、アラルキルオキシ基、アシル基、アルコキシカルボニル基、ニトロ基、シアノ基、置換アミノ基（特に、ハロゲン原子、アルキル基（メチル基などの直鎖状又は分岐鎖状Ｃ１−６アルキル基など）、アリール基（フェニル基などのＣ６−１０アリール基）、アルコキシ基（メトキシ基などの直鎖状又は分岐鎖状Ｃ１−４アルコキシ基など）など）であり、アルキル基（特に、メチル基）、アリール基（フェニル基など）である場合が多い。なお、基Ｒ３がアリール基であるとき、基Ｒ３は、それぞれ、環Ｚとともに、前記環集合アレーン環を形成してもよい。
【００６９】
係数ｐは、環Ｚに応じて、０又は１以上の整数、例えば、０〜８（例えば、０〜６）、好ましくは０〜５（例えば、０〜４）、さらに好ましくは０〜２（例えば、０〜１）、特に０であってもよい。なお、同一の環Ｚにおいて、ｐが複数（２以上）である場合、基Ｒ３の種類は互いに同一又は異なっていてもよく、２つの環Ｚにおいて、置換数ｐは、互いに同一又は異なっていてもよい。また、例えば、ｐが１である場合、環Ｚがベンゼン環、ナフタレン環又はビフェニル環であり、Ｒ３がメチル基又はフェニル基であってもよい。
【００７０】
Ｒ５で表される置換基としては、炭化水素基（前記Ｒ３と同様の炭化水素基、特にメチル基などの直鎖状又は分岐鎖状Ｃ１−４アルキル基）、シアノ基、ハロゲン原子（フッ素原子、塩素原子、臭素原子、ヨウ素原子）などが例示できる。好ましい置換基Ｒ５は、メチル基などのＣ１−４アルキル基である。
【００７１】
係数ｋは０〜４、好ましくは０〜１、特に０である。なお、式（１ａ）においてフルオレンを構成する２つのベンゼン環において、係数ｋは、互いに同一又は異なっていてもよい。なお、フルオレン骨格を構成する２つのベンゼン環において置換基Ｒ５の種類は同一又は異なっていてもよい。また、ｋが複数（２以上）である場合、置換基Ｒ５の種類は互いに同一又は異なっていてもよい。また、フルオレンを構成するベンゼン環に対する基Ｒ５の置換位置は、特に限定されず、例えば、フルオレン環の２−位乃至７−位であってもよい。
【００７２】
また、前記エポキシ樹脂は、単量体（例えば、式（１ａ）で表される化合物の単量体）と、前記多量体との混合物又は組成物であってもよい。多量体の割合は、単量体及び多量体の総量１００重量部に対して、例えば、０〜２５重量部、好ましくは０〜１５重量部（例えば、０．１〜１０重量部）、さらに好ましくは０〜５重量部（例えば、０．２〜３重量部）程度であってもよい。
【００７３】
前記エポキシ樹脂のエポキシ当量は、例えば、２００〜１５００ｇ／ｅｑ（例えば、２５０〜１０００ｇ／ｅｑ）、好ましくは２５０〜８００ｇ／ｅｑ（例えば、２７０〜７００ｇ／ｅｑ）、さらに好ましくは３００〜６００ｇ／ｅｑ（例えば、３５０〜５００ｇ／ｅｑ）程度であってもよい。
【００７４】
なお、オキシアルキレン基（グリシジルオキシアルコキシ基など）を有する置換基は、式（１Ａ）（１ａ）において、環Ｚがベンゼン環である場合には、フェニル基の３−位及び／又は４−位に置換している場合が多く、式（１ａ）において、環Ｚがナフタレン環である場合には、ナフチル基の５〜８位である場合が多く、例えば、フルオレンの９−位に対して、１，５−位、２，６−位などの関係で置換している場合が多い。また、式（１ａ）において、フルオレンの９−位に対してビフェニル環の３−位又は４−位が結合していてもよく、ビフェニル環の３−位がフルオレンの９−位に結合しているとき、オキシアルキレン基（グリシジルオキシ基など）を有する置換基は、２−，６−，３’−，４’−，５’−位、好ましくは２−，６−，４’−位（特に、２−位，６−位）に置換していてもよい。
【００７５】
前記式（１ａ）において代表的な化合物は、９，９−ビス（グリシジルオキシアリール）フルオレン、９，９−ビス（グリシジル−（モノ又はポリ）オキシ直鎖状又は分岐鎖状アルコキシアリール）フルオレン、例えば、９，９−ビス（グリシジル−（モノ又はポリ）オキシ直鎖状又は分岐鎖状Ｃ２−６アルコキシＣ６−１２アリール）フルオレン、好ましくは９，９−ビス（グリシジル−（モノ又はポリ）オキシ直鎖状又は分岐鎖状Ｃ２−４アルコキシＣ２−４アルコキシＣ６−１２アリール）フルオレンなどが挙げられる。
【００７６】
より具体的には、式（１ａ）で表される代表的な化合物として、以下の化合物（又はエポキシ樹脂）が例示できる。
【００７７】
（ａ）９，９−ビス（グリシジルオキシ（ポリ）アルコキシフェニル）フルオレン類：例えば、９，９−ビス（グリシジルオキシアルコキシフェニル）フルオレン｛例えば、９，９−ビス［４−（２−グリシジルオキシエトキシ）フェニル］フルオレン、９，９−ビス［４−（２−グリシジルオキシプロポキシ）フェニル］フルオレンなどの９，９−ビス（グリシジルオキシＣ２−６アルコキシフェニル）フルオレン｝、９，９−ビス（アルキル−グリシジルオキシアルコキシフェニル）フルオレン｛例えば、９，９−ビス［４−（２−グリシジルオキシエトキシ）−３−メチルフェニル］フルオレン、９，９−ビス［４−（２−グリシジルオキシプロポキシ）−３−メチルフェニル］フルオレン、９，９−ビス［４−（２−グリシジルオキシエトキシ）−３，５−ジメチルフェニル］フルオレンなどの９，９−ビス（モノ又はジＣ１−４アルキル−グリシジルオキシＣ２−６アルコキシフェニル）フルオレン｝（前記式（１ａ）において、環Ｚがベンゼン環、Ｒ１ａ及びＲ１ｂが直鎖状又は分岐鎖状Ｃ２−６アルキレン基（特に、Ｃ２−４アルキレン基）、Ｒ３が水素原子又はアルキル基、ｎ１及びｎ２が１である化合物）など；
【００７８】
（ｂ）９，９−ビス（アリール−グリシジルオキシアルコキシフェニル）フルオレン｛例えば、９，９−ビス［４−（２−グリシジルオキシエトキシ）−３−フェニルフェニル］フルオレン、９，９−ビス［４−（２−グリシジルオキシプロポキシ）−３−フェニルフェニル］フルオレンなどの９，９−ビス（モノ又はジＣ６−１０アリール−グリシジルオキシＣ２−６アルコキシフェニル）フルオレン｝などの９，９−ビス（グリシジルオキシアルコキシフェニル）フルオレン類（前記式（１ａ）において、環Ｚがベンゼン環、Ｒ１ａ及びＲ１ｂが直鎖状又は分岐鎖状Ｃ２−６アルキレン基（特に、Ｃ２−４アルキレン基）、Ｒ３がベンゼン環、ｎ１及びｎ２が１である化合物）など；
【００７９】
（ｃ）９，９−ビス（グリシジルオキシ（ポリ）アルコキシナフチル）フルオレン類：例えば、前記の化合物（ａ）（ｂ）に対応し、環Ｚがナフタレン環である化合物、例えば、９，９−ビス（グリシジルオキシアルコキシナフチル）フルオレン｛例えば、９，９−ビス［６−（２−グリシジルオキシエトキシ）−２−ナフチル］フルオレン、９，９−ビス［６−（２−グリシジルオキシプロポキシ）−２−ナフチル］フルオレンなどの９，９−ビス（グリシジルオキシＣ２−６アルコキシナフチル）フルオレン｝などの９，９−ビス（グリシジルオキシアルコキシナフチル）フルオレン類（前記式（１ａ）において、環Ｚがナフタレン環、Ｒ１ａ及びＲ１ｂが直鎖状又は分岐鎖状Ｃ２−６アルキレン基（特に、Ｃ２−４アルキレン基）、ｐ＝０、ｎ１及びｎ２が１である化合物）など；
【００８０】
（ｄ）これらの化合物（ａ）〜（ｃ）に対応し、ｎ１及びｎ２が２以上である化合物、例えば、９，９−ビス（グリシジルオキシジアルコキシフェニル）フルオレン｛例えば、９，９−ビス｛４−［２−（２−グリシジルオキシエトキシ）エトキシ］フェニル｝フルオレンなどの９，９−ビス（グリシジルオキシジＣ２−６アルコキシフェニル）フルオレン｝などの９，９−ビス（グリシジルオキシポリアルコキシフェニル）フルオレン類（前記式（１ａ）又は化合物（ａ）〜（ｃ）において、ｎ１及びｎ２が２〜１０である化合物）など。
【００８１】
式（１ａ）で表される具体的な化合物としては、例えば、環Ｚがベンゼン環、ｋ＝０、ｑ＝１、Ｒ２が水素原子である化合物を下記表１に例示でき、環Ｚがナフタレン環、ｋ＝０、ｐ＝０、ｑ＝１、Ｒ２が水素原子である化合物を表２に例示できる。なお、表１及び表２中、「置換位置」は、環Ｚに対するオキシアルキレン基（グリシジルオキシアルコキシ基など）を有する置換基の置換位置を示す。
【００８２】
【表１】
0006726053.tif 000013
【００８３】
【表２】
0006726053.tif 000014
【００８４】
前記式（１Ａ）において、Ｒ４が式（Ｂ）で表されるフルオレン−９，９−ジイル基である化合物（例えば、式（１ａ）で表されるエポキシ化合物又はその多量体）は、屈折率が高く、しかも耐熱性が高い。そのため、前記式（１Ａ）において、Ｒ４がアルキレン基であるエポキシ樹脂（代表的には、ビスフェノールＡ骨格を有するエポキシ樹脂）に比べて、適用範囲を拡げることができる。
【００８５】
前記式（１ａ）で表されるエポキシ化合物又はその多量体は、慣用の方法、例えば、特許文献１〜３などに記載の方法に準じて、式（１ａ）に対応する化合物、例えば、９，９−ビス（ヒドロキシ（ポリ）アルコキシアリール）フルオレン類と、エピハロヒドリン（例えば、エピクロロヒドリン、エピブロモヒドリンなど、特にエピクロロヒドリン）とを反応させることにより製造できる。また、９，９−ビス（ヒドロキシ（ポリ）アルコキシアリール）フルオレン類は、９，９−ビス（ヒドロキシアリール）フルオレン類と、アルキレンオキサイド（エチレンオキサイド、プロピレンオキサイドなど）を付加させて生成してもよく、アルキレンカーボネート（エチレンカーボネート、プロピレンカーボネートなど）及び／又はハロアルカノール（２−クロロエタノール、３−ブロモプロパノールなどのハロＣ２−６アルカノールなど）と反応させて生成させてもよい。
【００８６】
［他のエポキシ樹脂］
前記式（１）で表されるオキシラン環含有基を有するエポキシ樹脂（又はエポキシ化合物）は、単独で又は二種以上組み合わせて使用できる。また、式（１）で表されるオキシラン環含有基を有するエポキシ樹脂（又はエポキシ化合物）は、必要により、他のエポキシ樹脂と組み合わせてエポキシ樹脂成分として使用してもよい。他のエポキシ樹脂としては、式（１）で表されるオキシラン環含有基において、ｎが０である（すなわち、アルキレンオキサイドが付加していない）エポキシ樹脂、例えば、グリシジルエーテル型エポキシ樹脂［ビスフェノール型エポキシ樹脂（ビスフェノールＡ型エポキシ樹脂、ビスフェノールＦ型エポキシ樹脂など）、ビフェニル型エポキシ樹脂、ノボラック型エポキシ樹脂（フェノールノボラック型エポキシ樹脂、クレゾールノボラック型エポキシ樹脂など）、トリフェノールアルカン型エポキシ樹脂、フェノールアラルキル型エポキシ樹脂、複素環型エポキシ樹脂、スチルベン型エポキシ樹脂、縮合環芳香族炭化水素変性エポキシ樹脂（１，６−ビス（グリシジルオキシ）ナフタレンなど）］、グリシジルエステル型エポキシ樹脂、グリシジルアミン型エポキシ樹脂、脂環式エポキシ樹脂などが挙げられる。これらの他のエポキシ樹脂は、単独で又は二種以上組み合わせてもよい。
【００８７】
エポキシ樹脂成分全体に対する前記式（１）で表されるオキシラン環含有基を有するエポキシ樹脂の割合は、例えば、５０〜９９重量％、好ましくは６０〜９８重量％、さらに好ましくは７０〜９５重量％程度であってもよい。
【００８８】
［硬化剤］
本発明のエポキシ樹脂組成物は、硬化剤としてのカチオン重合開始剤（熱重合開始剤）と組み合わせ、熱硬化性樹脂組成物を形成している。すなわち、本発明者らは、カチオン重合開始剤（オニウム塩）のカウンターアニオン種により、エポキシ樹脂の安定性（保存又は貯蔵安定性）が大きく左右されることを見いだした。より具体的には、ボロン系（又はホウ素系）アニオンを含むオニウム塩を用いると、エポキシ樹脂（フルオレン骨格を有するエポキシ樹脂など）の貯蔵安定性が顕著に向上するだけでなく、少量であってもエポキシ樹脂の硬化性（反応性）を大きく向上でき、低温で硬化可能である。より具体的には、アンチモン系アニオンを含むオニウム塩を用いると、代表的なビスフェノールＡ型エポキシ樹脂では、反応性が低く高温での硬化が必要となる。一方、ボロン系（又はホウ素系）アニオンを含むオニウム塩を混合すると、ビスフェノールＡ型エポキシ樹脂が直ちに反応して硬化するため、エポキシ樹脂組成物は低温（冷蔵庫中など）で保管する必要がある。
【００８９】
これに対して、エポキシ樹脂（フルオレン骨格を有するエポキシ樹脂など）とボロン系（又はホウ素系）アニオンを含むオニウム塩とを組み合わせると、保存安定性（又は所蔵安定性）が高く、しかもオニウム塩の使用量が少量であっても硬化速度が大きく、低温で硬化可能である。例えば、エポキシ樹脂とボロン系（又はホウ素系）アニオンを含むオニウム塩とを混合しても、組成物は２週間経過しても増粘がなく、貯蔵安定性が極めて高く、しかも低温硬化可能である。特に、オキシアルキレン基（Ｒ１Ｏ）［又は（Ｒ１ａＯ）／（Ｒ１ｂＯ）］の繰り返し数が多く、反応性が低下していると考えられるエポキシ樹脂（フルオレン骨格を有するエポキシ樹脂など）であっても、上記のように、高い保存安定性と高い硬化性とを両立できる。
【００９０】
なお、エポキシ樹脂組成物の硬化性は、示差走査熱量計（ＤＳＣ）による発熱ピーク温度で評価でき、発熱ピーク温度が低いほど、低温で硬化すると判断できる。
【００９１】
カチオン重合開始剤は、ボロン系（又はホウ素系）アニオンを含むオニウム塩であればよく、カチオンの種類は特に制限されず、例えば、スルホニウムカチオン、ヨードニウムカチオンなどであってもよい。このようなオニウム塩は、例えば、下記式（２）、（３）又は（４）で表されるボロン系カチオン重合開始剤を含んでいてもよい。
【００９２】
【化１２】
0006726053.tif 000015
【００９３】
（式中、Ｒ１１はアルキル基、アルケニル基、アルキニル基、置換基を有していてもよいアリール基、置換基を有していてもよいアラルキル基を示し、Ｒ１２はアルキル基、置換基を有していてもよいアリール基を示し、Ｒ１３は水素原子、ハロゲン原子、アルキル基、ホルミル基、ヒドロキシル基、アルコキシ基、アシルオキシ基を示し、Ｒ１４は水素原子、ハロゲン原子又はアルキル基を示し、Ｒ１５及びＲ１６はそれぞれ独立して水素原子、ハロゲン原子又はアルキル基を示し、Ｘはフッ素原子、ペンタフルオロフェニル基を示す）
【００９４】
Ｒ１１で表されるアルキル基としては、例えば、メチル基、エチル基、プロピル基、イソプロピル基、ブチル基、ｓ−ブチル基、ｔ−ブチル基などの直鎖状又は分岐鎖状Ｃ１−６アルキル基などが例示できる。好ましいアルキル基は、直鎖状又は分岐鎖状Ｃ１−４アルキル基、特にＣ１−２アルキル基（メチル基又はエチル基）である。
【００９５】
アルケニル基としては、ビニル基、アリル基、１−プロペニル基、イソプロペニル基、ブテニル基などの直鎖状又は分岐鎖状Ｃ２−６アルキル基などが例示できる。アルキニル基としては、例えば、エチニル基、２−プロピニル基、２−ブチニル基、３−ブチニル基などの直鎖状又は分岐鎖状Ｃ２−６アルキニル基などが例示できる。好ましいアルキニル基は、２−プロピニル基（プロパルギル基）、ブチニル基などの直鎖状又は分岐鎖状Ｃ２−４アルキニル基であってもよい。
【００９６】
置換基を有していてもよいアリール基としては、フェニル基、ナフチル基などのＣ６−１２アリール基が例示できる。アリール基の置換基としては、ハロゲン原子（フッ素、塩素、臭素、ヨウ素原子）、Ｒ１１と同様のアルキル基（直鎖状又は分岐鎖状Ｃ１−４アルキル基、特にＣ１−２アルキル基）が例示できる。置換基は、アリール基の適所、例えば、フェニル基の２−位、４−位、３−位、ナフチル基の５−位、６−位などに置換していてもよい。
【００９７】
アラルキル基としては、例えば、ベンジル基、フェネチル基、１−ナフチルメチル基、２−ナフチルメチル基などのＣ６−１２アリール−Ｃ１−４アルキル基などが例示できる。アラルキル基の置換基としては、Ｒ１１と同様のアルキル基（直鎖状又は分岐鎖状Ｃ１−４アルキル基、特にＣ１−２アルキル基）が例示できる。置換基は、アラルキル基のアレーン環の適所、例えば、フェニル基の４−位、３−位などに置換していてもよい。
【００９８】
Ｒ１２で表されるアルキル基としては、前記Ｒ１１と同様のアルキル基（直鎖状又は分岐鎖状Ｃ１−４アルキル基、特にＣ１−２アルキル基）が例示できる。置換基を有していてもよいアリール基としては、前記Ｒ１１と同様の置換基を有していてもよいアリール基が例示できる。Ｒ１２はアルキル基である場合が多い。
【００９９】
Ｒ１３で表されるハロゲン原子としては、フッ素、塩素、臭素、ヨウ素原子が挙げられる。アルキル基としては、前記Ｒ１１と同様のアルキル基（直鎖状又は分岐鎖状Ｃ１−６アルキル基、特にＣ１−４アルキル基）が例示できる。アルコキシ基としては、メトキシ基、エトキシ基、プロポキシ基、イソプロポキシ基、ｎ−ブトキシ基、イソブトキシ基、ｔ−ブトキシ基などの直鎖状又は分岐鎖状Ｃ１−６アルコキシ基が例示できる。好ましいアルコキシ基は、直鎖状又は分岐鎖状Ｃ１−４アルコキシ基、特にＣ１−２アルコキシ基（メトキシ基、エトキシ基）である。
【０１００】
アシルオキシ基としては、例えば、アセチルオキシ基、プロピオニルオキシ基、ブチリルオキシ基、バレリルオキシ基などの直鎖状又は分岐鎖状Ｃ１−６アルキル−カルボニル基、ベンゾイルオキシ基、ナフトイルオキシ基などのＣ６−１２アリール−カルボニル基などが例示できる。アリールカルボニル基は、置換基、例えば、前記Ｒ１１と同様のアルキル基（直鎖状又は分岐鎖状Ｃ１−４アルキル基、特にＣ１−２アルキル基）を有していてもよく、Ｃ１−４アルキルＣ６−１２アリール−カルボニル基（例えば、トルオイル基などのＣ１−３アルキル−ベンゾイルオキシ基）などを形成してもよい。
【０１０１】
Ｒ１３は、水素原子、アルキル基、ホルミル基、ヒドロキシル基、アルコキシ基、アシルオキシ基（アセチルオキシ基、ベンゾイルオキシ基、アルキルベンゾイルオキシ基など）である場合が多い。
【０１０２】
Ｒ１４で表されるハロゲン原子は、フッ素、塩素、臭素、ヨウ素原子であってもよい。アルキル基としては、前記Ｒ１１と同様のアルキル基（直鎖状又は分岐鎖状Ｃ１−４アルキル基、特にＣ１−２アルキル基）が例示できる。Ｒ１４は、通常、水素原子、ハロゲン原子（塩素原子など）又はＣ１−３アルキル基である場合が多い。
【０１０３】
Ｒ１５及びＲ１６で表されるハロゲン原子としては、Ｒ１３と同様のハロゲン原子が例示できる。アルキル基としては、前記Ｒ１１と同様のアルキル基（直鎖状又は分岐鎖状Ｃ１−６アルキル基、好ましくは直鎖状又は分岐鎖状Ｃ１−４アルキル基、特にＣ１−３アルキル基）が例示できる。なお、Ｒ１５及びＲ１６のうち一方の置換基が直鎖状アルキル基（例えば、メチル基、エチル基などのＣ１−３アルキル基）であり、他方の置換基が分岐鎖状アルキル基（例えば、イソプロピル基、イソブチル基、ｓ−ブチル基などの分岐鎖状Ｃ３−４アルキル基）であってもよい。Ｒ１５及びＲ１６はそれぞれ独立して水素原子又はＣ１−４アルキル基である場合が多い。
【０１０４】
Ｘはフッ素原子、ペンタフルオロフェニル基を示し、テトラフルオロボラート（ＢＦ４）、テトラキス（ペンタフルオロフェニル）ボラート（Ｂ（Ｃ６Ｆ５）４）を形成している。
【０１０５】
式（２）で表されるオニウム塩は、例えば、下記式（２ａ）で表されるオニウム塩（ボロン系カチオン重合開始剤）であってもよい。
【０１０６】
【化１３】
0006726053.tif 000016
【０１０７】
（式中、Ｒ１１は、Ｃ１−４アルキル基、Ｃ１−４アルキル基で置換されていてもよいＣ６−１２アリール基、Ｃ１−４アルキル基で置換されていてもよいＣ６−１２アリール−Ｃ１−４アルキル基（Ｃ１−４アルキル基で置換されていてもよいベンジル基、１−ナフチルメチル基、２−ナフチルメチル基など）、Ｃ２−６アルキニル基（プロパルギル基、ブチニル基など）を示し、Ｒ１２はＣ１−４アルキル基、Ｃ１−４アルキル基で置換されていてもよいＣ６−１２アリール基を示し、Ｒ１３ａは水素原子、Ｃ１−４アルキル基、Ｃ１−４アルキル−カルボニル基（アセチル基など）、置換基を有していてもよいＣ６−１２アリール−カルボニル基（ベンゾイル基、Ｃ１−４アルキル−ベンゾイル基）を示し、Ｒ１４は水素原子、ハロゲン原子又はＣ１−４アルキル基を示す）
【０１０８】
さらに、式（２）で表されるオニウム塩は、例えば、下記式（２ｂ）で表されるオニウム塩（ボロン系カチオン重合開始剤）であってもよい。
【０１０９】
【化１４】
0006726053.tif 000017
【０１１０】
（式中、Ｒ１１は水素原子又はＣ１−４アルキル基、Ｒ１２はＣ１−４アルキル基、Ｒ１３ａは水素原子、Ｃ１−４アルキル基、Ｃ１−４アルキル−カルボニル基を示す）
【０１１１】
式（２）で表される代表的なオニウム塩としては、テトラキス(ペンタフルオロフェニル)ボラートを「Ｂ（Ｃ６Ｆ５）４」として表記すると、例えば、Ｒ１１がアラルキル基、Ｒ１２がアルキル基、Ｒ１３がヒドロキシル基である化合物、例えば、４−ヒドロキシフェニル（ベンジル）メチルスルホニウム  Ｂ（Ｃ６Ｆ５）４、４−ヒドロキシフェニル（２−メチルベンジル）メチルスルホニウム  Ｂ（Ｃ６Ｆ５）４、４−ヒドロキシフェニル（ジメチル）スルホニウム  Ｂ（Ｃ６Ｆ５）４、４−ヒドロキシフェニル（１−ナフチルメチル）メチルスルホニウム  Ｂ（Ｃ６Ｆ５）４、４−ヒドロキシフェニル（２−ナフチルメチル）メチルスルホニウム  Ｂ（Ｃ６Ｆ５）４など；Ｒ１１がアルキニル基、Ｒ１２がアルキル基、Ｒ１３がヒドロキシル基である化合物、例えば、４−ヒドロキシフェニルプロパルギルメチルスルホニウム  Ｂ（Ｃ６Ｆ５）４、４−ヒドロキシフェニル−２−ブチニルメチルスルホニウム  Ｂ（Ｃ６Ｆ５）４、４−ヒドロキシ−３−メチルフェニル−２−ブチニルメチルスルホニウム  Ｂ（Ｃ６Ｆ５）４、４−ヒドロキシフェニル−２−ブチニルメチルスルホニウム  Ｂ（Ｃ６Ｆ５）４など；Ｒ１１がアラルキル基、Ｒ１２がアルキル基、Ｒ１３がアシルオキシ基である化合物、例えば、４−アセチルオキシフェニル（ベンジル）メチルスルホニウム  Ｂ（Ｃ６Ｆ５）４、４−アセチルオキシフェニル（２−メチルベンジル）メチルスルホニウム  Ｂ（Ｃ６Ｆ５）４、４−アセチルオキシフェニル（４−メチルベンジル）メチルスルホニウム  Ｂ（Ｃ６Ｆ５）４、４−アセチルオキシフェニル−３−メチルフェニルベンジルメチルスルホニウム  Ｂ（Ｃ６Ｆ５）４、４−アセチルオキシフェニル（ジメチル）スルホニウム  Ｂ（Ｃ６Ｆ５）４、４−アセチルオキシフェニル（１−ナフチルメチル）メチルスルホニウム  Ｂ（Ｃ６Ｆ５）４、４−アセチルオキシフェニル（２−ナフチルメチル）メチルスルホニウム  Ｂ（Ｃ６Ｆ５）４、４−ベンゾイルオキシフェニル（ジメチル）スルホニウム  Ｂ（Ｃ６Ｆ５）４、ベンジル−４−（４−トルオイルオキシ）フェニルメチルスルホニウム  Ｂ（Ｃ６Ｆ５）４、４−（４−トルオイルオキシ）フェニルメチル（１−ナフチルメチル）スルホニウム  Ｂ（Ｃ６Ｆ５）４、（２−メチルベンジル）−４−（４−トルオイルオキシ）フェニルメチルスルホニウム  Ｂ（Ｃ６Ｆ５）４；Ｒ１１がアリール基、Ｒ１２がアルキル基、Ｒ１３がアシルオキシ基である化合物、例えば、４−アセチルオキシフェニル（フェニル）メチルスルホニウム  Ｂ（Ｃ６Ｆ５）４、４−アセチルオキシフェニル（４−トリル）メチルスルホニウム  Ｂ（Ｃ６Ｆ５）４など；Ｒ１１がアリール基、Ｒ１２がアリール基、Ｒ１３がアシルオキシ基である化合物、例えば、４−アセチルオキシフェニル（ジフェニル）スルホニウム  Ｂ（Ｃ６Ｆ５）４、４−アセチルオキシフェニル（ビス（４，４’−ジメチル）フェニル）スルホニウム  Ｂ（Ｃ６Ｆ５）４など；Ｒ１１が置換基を有していてもよいアリール基、Ｒ１２がアルキル基、Ｒ１３がアルキル基である化合物、例えば、ジフェニルメチルスルホニウム  Ｂ（Ｃ６Ｆ５）４、４−イソプロピルフェニル−４’−メチルフェニルメチルスルホニウム  Ｂ（Ｃ６Ｆ５）４などが例示できる。
【０１１２】
式（３）で表されるオニウム塩としては、例えば、ジフェニルスルホニウム  Ｂ（Ｃ６Ｆ５）４、４−イソプロピルフェニル−４’−メチルフェニルスルホニウム  Ｂ（Ｃ６Ｆ５）４などの４−分岐鎖状Ｃ３−６アルキル−４’−Ｃ１−４アルキルジフェニルスルホニウム  Ｂ（Ｃ６Ｆ５）４などが例示できる。
【０１１３】
式（４）で表されるオニウム塩としては、例えば、ジフェニルヨードニウム  Ｂ（Ｃ６Ｆ５）４、４−イソプロピルフェニル−４’−メチルフェニルヨードニウム  Ｂ（Ｃ６Ｆ５）４などの４−分岐鎖状Ｃ３−６アルキル−４’−Ｃ１−４アルキルジフェニルヨードニウム  Ｂ（Ｃ６Ｆ５）４などが例示できる。
【０１１４】
これらの化合物は、公知の方法（例えば、ＷＯ ２０１２／０４２７９６号、特開２０１４−６２０５７号公報などに準ずる方法）で調製してもよく、市販品を用いてもよい。例えば、前記オニウム塩は、東京化成工業（株）から入手してもよく、ローディア社（又はソルベイ社）から製品名「ロードシル２０７４」として入手でき、ＡＤＥＫＡ（株）から製品名「アデカオプトマーＳＰ−３００」として入手でき、三新化学（株）から「サンエイドＳＩ−Ｂ２Ａ」「サンエイドＳＩ−Ｂ３Ａ」「サンエイドＳＩ−Ｂ３」「サンエイドＳＩ−Ｂ４」「サンエイドＳＩ−Ｂ５」などとして入手できる。
【０１１５】
本発明では、このようなカチオン重合開始剤（潜在性硬化剤）とエポキシ樹脂（フルオレン骨格を有するエポキシ樹脂など）とを組み合わせて混合することにより、保存安定性が高く、しかも硬化性に優れるエポキシ樹脂組成物を調製する。
【０１１６】
カチオン重合開始剤（オニウム塩）の使用量は、エポキシ樹脂の特性を損なわない範囲で選択でき、例えば、エポキシ樹脂１００重量部に対して０．０１〜１０重量部（好ましくは０．０３〜５重量部、さらに好ましくは０．０５〜２．５重量部）程度であってもよい。また、本発明では、カチオン重合開始剤の使用量が少量であっても高い硬化性（低温硬化性）を示す。そのため、カチオン重合開始剤の割合は、エポキシ樹脂１００重量部に対して、例えば、０．０１〜１重量部（例えば、０．０２〜０．８重量部）、好ましくは０．０３〜０．７重量部（例えば、０．０４〜０．５重量部）、さらに好ましくは０．０５〜０．３重量部（例えば、０．０７〜０．２重量部）程度であってもよい。
【０１１７】
なお、カチオン重合開始剤（オニウム塩）と異なり、アミン系硬化剤、酸無水物系硬化剤などの硬化剤は、エポキシ樹脂に対して比較的多量、例えば、エポキシ樹脂１００重量部に対して、１５〜５０重量部程度の割合で使用されている。そのため、硬化物の特性に硬化剤の特性が反映し、エポキシ樹脂本来の特性を発現できない場合がある。これに対して、本発明では、少量のカチオン系重合開始剤でエポキシ樹脂を硬化できるため、硬化物の特性の低下を抑制でき、エポキシ樹脂本来の特性を発現できる。
【０１１８】
エポキシ樹脂組成物は、反応性希釈剤を含んでいてもよい。反応性希釈剤としては、低粘度のエポキシ化合物、例えば、単官能性エポキシ基含有化合物（例えば、２−エチルへキシルグリシジルエーテルなどのアルキルグリシジルエーテル類、アリルグリシジルエーテル、グリシジル（メタ）アクリレートなどのアルケニルグリシジルエーテル類、フェニルグリシジルエーテル、ｐ−ｔ−ブチルフェニルグリシジルエーテルなどのアリールグリシジルエーテル類、これらの化合物に対応するアルキレンオキサイド付加体のグリシジルエーテル類などのグリシジルエーテル類；オクチレンオキサイド、スチレンオキサイド、４−ビニルシクロヘキセンモノオキサイドなどのアルケンオキサイド類など、多官能性エポキシ化合物［例えば、ポリオールポリグリシジルエーテル（ブタンジオールジグリシジルエーテル、ネオペンチルグリコールジグリシジルエーテル、１，６−ヘキサンジオールジグリシジルエーテルなどのアルカンジオールジグリシジルエーテル類、トリメチロールプロパンジ乃至トリグリシジルエーテル、グリセリンジ乃至トリグリシジルエーテル、ポリエチレングリコールジグリシジルエーテル、ポリプロピレングリコールジグリシジルエーテルなど）、ジグリシジルアニリン、シクロヘキサンジメタノールジグリシジルエーテル、シクロアルケンオキサイド類（例えば、ビニルシクロヘキセンジオキサイド、メチル化ビニルシクロヘキセンジオキサイドなど）など］などが挙げられる。これらの反応性希釈剤は、単独で又は二種以上組み合わせてもよい。
【０１１９】
反応性希釈剤の割合は、エポキシ樹脂１００重量部に対して、例えば、１〜１０００重量部、好ましくは５〜５００重量部、さらに好ましくは１０〜２００重量部程度であってもよい。
【０１２０】
なお、必要により、エポキシ樹脂組成物（硬化性組成物）は、他の硬化剤、例えば、アミン系硬化剤、ポリアミノアミド系硬化剤、ポリアミド系硬化剤、酸無水物系硬化剤、フェノール樹脂系硬化剤を含んでいてもよく、光カチオン重合開始剤を含んでいてもよい。
【０１２１】
さらに、硬化性組成物は、溶媒を含んでいてもよい。溶媒としては、例えば、トルエン、キシレンなどの芳香族炭化水素類；シクロヘキサンなどの脂環族炭化水素類；ヘキサンなどの脂肪族炭化水素類；酢酸メチル、酢酸エチル、酢酸ブチルなどのエステル類；アセトン、メチルエチルケトン、メチルイソブチルケトン、シクロヘキサノンなどのケトン類；テトラヒドロフランなどのエーテル類；（ジ）アルキレングリコールエーテル類、例えば、メチルセロソルブ、エチルセロソルブ、ブチルセロソルブなどのセロソルブ類、メチルカルビトール、エチルカルビトール、ブチルカルビトールなどのカルビトール類など；メチルセロソルブアセテート、エチルセロソルブアセテートなどのセロソルブアセテート、プロピレングリコールモノメチルエーテルアセテートなどのアルキレングリコールモノアルキルエーテルアセテート類、γブチロラクトンなどのラクトン類などが挙げられる。これらの溶媒は単独で又は二種以上組み合わせて使用してもよい。
【０１２２】
溶媒の使用量（添加量）は、例えば、エポキシ樹脂成分１００重量部に対して、０〜５００重量部の範囲から選択でき、例えば、１０〜４００重量部、好ましくは２０〜３００重量部、さらに好ましくは３０〜２００重量部程度であってもよい。
【０１２３】
硬化性組成物は、慣用の添加剤、例えば、着色剤、安定剤（熱安定剤、酸化防止剤、紫外線吸収剤など）、硬化促進剤、充填剤、補強剤（粒状又は繊維状補強剤）、帯電防止剤、難燃剤、難燃助剤などを含んでいてもよい。添加剤は、単独で又は二種以上組み合わせて使用してもよい。
【０１２４】
［硬化性組成物が硬化した硬化物］
本発明は、前記エポキシ樹脂組成物が硬化した硬化物も包含する。本発明では、前記のように、酸無水物系硬化剤などの硬化剤と異なり、少量のカチオン系重合開始剤でエポキシ樹脂を硬化できるため、硬化物の特性の低下を抑制でき、エポキシ樹脂本来の特性を発現できる。特に、保存安定性（貯蔵安定性）が高く、ポットライフが長いとともに、Ｂステージ（半硬化、セミキュア）を保持できるため、取扱性が高く、注型、封止、積層、コンポジット（複合材料）などの成形加工などにおいて作業性を大きく改善できる。また、カチオン系重合開始剤の種類によっては低温で硬化させることもできる。
【０１２５】
エポキシ樹脂組成物は、用途に応じて、慣用の方法、例えば、所定の形態に成形又は加工し（例えば、所定の金型を用いて成形し）、加熱硬化させることにより硬化物を生成できる。例えば、エポキシ樹脂組成物を、必要により加熱などにより流動化させて、所定の金型に注型して加熱硬化させ、注型絶縁体を製造してもよく、エポキシ樹脂と基材（紙、ガラス布、合成繊維布など）とでプリプレグを調製し、銅箔などと積層して加熱硬化させることにより積層板を製造してもよく、エポキシ樹脂をマトリックスとし、ガラス繊維、炭素繊維などの補強剤を含むプリプレグを調製し、所定の形状に成形して加熱硬化させることにより繊維強化複合材料（ＦＲＰ）を製造してもよい。また、エポキシ樹脂組成物を接着部位又は封止部位に適用して、加熱硬化させてもよく、エポキシ樹脂組成物を基材にコーティングし、加熱硬化させてもよい。
【０１２６】
エポキシ樹脂組成物は、例えば、５０〜２５０℃、好ましくは７０〜２２０℃、さらに好ましくは８０〜２００℃（例えば、９０〜１７０℃）程度で加熱することにより硬化でき、比較的低温（例えば、５０〜１７０℃、好ましくは７０〜１５０℃、さらに好ましくは８０〜１３０℃程度）で硬化させることもできる。
【実施例】
【０１２７】
以下に、実施例に基づいて本発明をより詳細に説明するが、本発明はこれらの実施例により限定されるものではない。
【０１２８】
実施例及び比較例では、以下のエポキシ樹脂（又はエポキシ化合物）及び硬化剤（又はカチオン重合開始剤）を用いた。
【０１２９】
（Ａ）エポキシ樹脂（又はエポキシ化合物）
（Ａ１）９，９−ビスアリールフルオレン骨格を有するエポキシ樹脂
特開２０１５−１５７９３６号公報の比較合成例１に準じて、上記エポキシ樹脂を調製した。すなわち、９，９−ビス［４−（２−ヒドロキシエトキシ）フェニル］フルオレン（「ＢＰＥＦ」という）にエチレンオキサイドが平均１０モル付加した化合物（「ＢＰＥＦ−１０ＥＯ」という）０．５７ｍｏｌ、エピクロロヒドリン６．２７ｍｏｌ及びトリメチルアンモニウムブロミド（ＴＭＡＢ）４．０ｇ（０．０２６ｍｏｌ）を三口フラスコに収容し、系内をアルゴン置換し、５０℃まで昇温させ、前記成分を溶解させた後、水酸化ナトリウム３２０．０ｇ（８．０ｍｏｌ）を１時間かけて添加し、再びアルゴン置換し、８０℃で９時間反応させる以外、上記文献の比較合成例1と同様にして、９，９−ビス（４−（２−グリジシルオキシ（ポリ）エトキシ）フェニル）フルオレン骨格を有するジグリジシルエーテル（エポキシ化合物）（「ＢＰＥＦ−１０ＥＯＧ」という）を得た。得られたエポキシ化合物の固形分濃度は９９．５重量％、粘度（２５℃）は６，０４０ｍＰａ・ｓ、エポキシ当量は４６７ｇ／ｅｑであった。また、温度２５℃において、波長５８９ｎｍでの屈折率は１．５７であり、示差熱・熱重量（ＴＧ／ＤＴＡ）同時測定装置において、５％の重量減少温度は３６８℃であった。
【０１３０】
（Ａ２）９，９−ビス［４−（２−ヒドロキシエトキシ）フェニル］フルオレン（「ＢＰＥＦ」という）にエチレンオキサイドが平均５モル付加した化合物を使用する以外は、（Ａ１）と同様にしてジグリジシルエーテル（エポキシ化合物）（「ＢＰＥＦ−５ＥＯＧ」という）を得た。得られたエポキシ化合物の固形分濃度は９９．２重量％、粘度（２５℃）は２５，８００ｍＰａ・ｓ、エポキシ当量は３７０ｇ／ｅｑであった。また、温度２５℃において、波長５８９ｎｍでの屈折率は１．５８であり、示差熱・熱重量（ＴＧ／ＤＴＡ）同時測定装置において、５％の重量減少温度は３８４℃であった。
【０１３１】
（Ａ３）９，９−ビス（６−ヒドロキシ−２−ナフチル）フルオレン（「ＢＮＦ」という）にプロピレンオキサイドが平均１５モル付加した化合物を使用する以外は、（Ａ１）と同様にして、ジグリジシルエーテル（エポキシ化合物）（「ＢＮＦ−１５ＰＯＧ」という）を得た。得られたエポキシ化合物の粘度（２５℃）は１，２５４ｍＰａ・ｓ、エポキシ当量は４０７ｇ／ｅｑであった。
【０１３２】
（Ａ４）エチレンオキサイド（ＥＯ）変性ビスフェノールＡ型エポキシ樹脂（新日本理化（株）製「リカレジンＢＥＯ−６０Ｅ」，ＥＯ平均付加モル数６モル、粘度（２５℃）８００〜１，６００ｍＰａ・ｓ、エポキシ当量３４５〜３８５ｇ／ｅｑ）。なお、温度２５℃において、波長５８９ｎｍでの屈折率は１．５３であり、示差熱・熱重量（ＴＧ／ＤＴＡ）同時測定装置において、５％の重量減少温度は３４６℃であった。
【０１３３】
（Ａ５）ビスフェノールＡ型エポキシ樹脂：三菱化学（株）製「ＪＥＲ８２８」
【０１３４】
（Ａ６）エチレンオキサイド（ＥＯ）変性フェノールエポキシ樹脂（ＤＩＣ（株）製「エピクロンＥＸＡ−４８２２」。このエポキシ樹脂（Ａ６）は、ＤＩＣ（株）の「製品情報」によると、粘度（２５℃）３，６５０万Ｐａ・ｓ、エポキシ当量３８５ｇ／ｅｑであり、ポリエーテル鎖ではなく、末端に位置するビスフェノール骨格のベンゼン環に対してグリシジル基が結合している。なお、上記エポキシ樹脂（Ａ６）は、上記のように、温度２５℃で高粘度（固体状）であるため、γ−ブチロラクトンの５０重量％溶液として使用した。
【０１３５】
（Ａ７）９，９−ビス［４−（２−グリシジルオキシエトキシ）フェニル］フルオレン（ＢＰＥＦ−Ｇ）
特開２０１２−１０２２２８号公報の合成例３に準じて、９，９−ビス（４−（２−ヒドロキシエトキシ）フェニル）フルオレン（ＢＰＥＦ）（大阪ガスケミカル（株）製）とエピクロロヒドリンとを反応させ、室温で液状のエポキシ樹脂を得た。
【０１３６】
得られたエポキシ樹脂は、粘度（１５０℃）５５ｍＰａ・ｓ、エポキシ当量２７８ｇ／ｅｑ、温度２５℃において、波長５８９ｎｍでの屈折率１．６２であり、示差熱・熱重量（ＴＧ／ＤＴＡ）同時測定装置において、５％の重量減少温度は３９０℃であった。  
【０１３７】
（Ａ８）９，９−ビス（４−グリシジルオキシフェニル）フルオレン（ＢＰＦ−Ｇ）
特開２０１２−１０２２２８号公報の合成例２に準じて、９，９−ビス（４−ヒドロキシフェニル）フルオレン（ＢＰＦ）（大阪ガスケミカル（株）製）とエピクロロヒドリンとを反応させ、白色粉末のエポキシ樹脂を得た。
【０１３８】
このエポキシ樹脂は、９，９−ビス（４−ヒドロキシフェニル）フルオレンに対するエチレンオキサイド（ＥＯ）の平均付加モル数０モル、粘度（１５０℃）２８５ｍＰａ・ｓ、エポキシ当量２５０ｇ／ｅｑであった。なお、温度２５℃において、波長５８９ｎｍでの屈折率は１．６４であり、示差熱・熱重量（ＴＧ／ＤＴＡ）同時測定装置において、５％の重量減少温度は３５４℃であった。
【０１３９】
（Ａ９）９，９−ビス（６−グリシジルオキシ−２−ナフチル）フルオレン（ＢＮＦ−Ｇ）
特開２０１２−１０２２２８号公報の合成例１に準じて、９，９−ビス（６−ヒドロキシ−２−ナフチル）フルオレン（ＢＮＦ）（大阪ガスケミカル（株）製）とエピクロロヒドリンとを反応させ、９，９−ビス（６−グリシジルオキシ−２−ナフチル）フルオレン）を白色粉末の形態で得た。
【０１４０】
このエポキシ樹脂は、ＢＮＦに対するＥＯの平均付加モル数０モル、粘度（１８０℃）３２００ｍＰａ・ｓ、エポキシ当量３００ｇ／ｅｑであった。なお、温度２５℃において、波長５８９ｎｍでの屈折率は１．７０であり、示差熱・熱重量（ＴＧ／ＤＴＡ）同時測定装置において、５％の重量減少温度は４００℃であった。
【０１４１】
（Ｂ）硬化剤（カチオン重合開始剤）
（Ｂ１）Ｂ（Ｃ６Ｆ５）４をアニオンとして含むボロン系カチオン重合開始剤（三新化学（株）製「サンエイドＳＩ−Ｂ２Ａ」）：４−アセチルオキシフェニル（２−メチルベンジル）メチルスルホニウム  テトラキス（ペンタフルオロフェニル）ボレート（Ｂ（Ｃ６Ｆ５）４）
【０１４２】
（Ｂ２）ＳｂＦ６をアニオンとして含むアンチモン系カチオン重合開始剤（三新化学（株）製「ＳＩ−１００Ｌ」）：ベンジルメチルｐ−ヒドロキシフェニルスルホニウム  ヘキサフルオロアンチモナート（ＳｂＦ６）
【０１４３】
（Ｂ３）ＳｂＦ６をアニオンとして含むアンチモン系カチオン重合開始剤（三新化学（株）製「ＳＩ−６０Ｌ」）：１−ナフチルメチルメチルｐ−ヒドロキシフェニルスルホニウム  ヘキサフルオロアンチモナート（ＳｂＦ６）
【０１４４】
実施例及び比較例
前記エポキシ樹脂と硬化剤（重合開始剤）とを表３に示す割合で、室温で混合し、エポキシ樹脂組成物を調製した。なお、室温で固体であるエポキシ樹脂（Ａ６）〜（Ａ９）室温で固体であるエポキシ樹脂（Ａ６）（Ａ８）（Ａ９）並びに室温で半固体状で極めて粘稠なエポキシ樹脂（Ａ７）については、予め５０重量％のγ−ブチロラクトン（ＧＢＬ）溶液を調製し、硬化剤を添加してエポキシ樹脂組成物を調製した。
【０１４５】
得られたエポキシ樹脂組成物の発熱ピーク温度を測定するとともに、粘度を経時的に測定した。なお、発熱ピーク温度は、ＤＳＣ測定装置［エスアイアイ・ナノテクノロジー（株）製「ＤＳＣ ６２２０」］を用い、温度３０〜２５０℃、昇温速度１０℃／分で測定した。また、粘度は、ＪＩＳ Ｋ７１１７−２に準じて、ＴＶ−２２形粘度計［コーンプレートタイプ、東機産業（株）製「ＴＶＥ−２２Ｌ」］を用い、粘度に応じてオプションロータの種類（０１：１゜３４’×Ｒ２４、０７：３゜×Ｒ７．７）と回転数（１〜２０ｒｐｍ）を選択し、温度２５℃で測定した。
【０１４６】
結果を表３及び表４に示す。
【０１４７】
なお、貯蔵安定性の評価基準は、以下の通りである。  
【０１４８】
「○」：硬化剤（カチオン重合開始剤）を添加した組成物が７日後でも殆ど増粘しなかった
「△」：硬化剤（カチオン重合開始剤）を添加した組成物が２〜４日後では殆ど増粘しなかったが、７日後で増粘した
「×」：硬化剤（カチオン重合開始剤）を添加した組成物が直ちに反応して１日目でゲル化し、７日後には固化した
【０１４９】
なお、実施例１〜４及び比較例１〜１０の組成物は、温度１５〜２０℃で保存し、実施例５及び比較例１１〜１８の組成物は、温度２０〜３０℃で保存した。
【０１５０】
【表３】
0006726053.tif 000018
【０１５１】
【表４】
0006726053.tif 000019
【０１５２】
表３及び表４から、ビスフェノールＡ型エポキシ樹脂（Ａ５）及び９，９−ビスアリールフルオレン型エポキシ樹脂（Ａ８）（Ａ９）、（ポリ）オキシアルキレン鎖を有していても、末端のフェノール性ヒドロキシル基がグリシジルエーテル化されたエポキシ樹脂（Ａ６）にボロン系カチオン重合開始剤（Ｂ１）を添加すると、組成物（比較例５、８、１３及び１６）では直ちに反応が開始し、１日目でゲル化し、７日後には固化した。
【０１５３】
一方、アルキレンオキサイド付加体のエポキシ樹脂（Ａ１）（Ａ４）（Ａ７）であっても、アンチモン系カチオン重合開始剤（Ｂ２）（Ｂ３）を添加したエポキシ樹脂組成物（比較例１〜４、１１〜１２）は、いずれも発熱ピーク温度が高いか、若しくは発熱ピークが検出されず、硬化性が低いことが判明した。なお、発熱ピーク温度が１０℃程度も異なると、硬化性が大きく異なると認識されている。
【０１５４】
さらに、ビスフェノールＡ型エポキシ樹脂（Ａ５）にアンチモン系カチオン重合開始剤（Ｂ２）（Ｂ３）を添加したエポキシ樹脂組成物（比較例６〜７）は、複数の発熱ピーク温度を示した。また、末端のフェノール性ヒドロキシル基がグリシジルエーテル化されたエポキシ樹脂（Ａ６）にアンチモン系カチオン重合開始剤（Ｂ２）（Ｂ３）を添加したエポキシ樹脂組成物（比較例９〜１０）は、いずれもゲル化し、固化した。さらに、９，９−ビスアリールフルオレン型エポキシ樹脂（Ａ８）（Ａ９）にアンチモン系カチオン重合開始剤（Ｂ２）（Ｂ３）を添加したエポキシ樹脂組成物（比較例１４〜１５、１７〜１８）は、ゲル化し、固化するか、若しくは発熱ピークが検出されず、硬化性が低いことが判明した。なお、複数の発熱ピーク温度を有する組成物は、低い発熱ピーク温度で加熱しても未だ完全に硬化しないため、高い発熱ピーク温度で加熱する必要がある。そのため、複数の発熱ピーク温度を有する組成物は硬化操作が煩雑である。
【０１５５】
これに対して、アルキレンオキサイド付加体のエポキシ樹脂（Ａ１）（Ａ２）（Ａ３）（Ａ４）（Ａ７）にボロン系カチオン重合開始剤（Ｂ１）を添加すると、組成物は保存安定性が高く、１週間後でも殆ど増粘しないか（実施例１〜４）、若しくは高い温度条件で保存しても増粘の程度が小さく、３日間は増粘せずに使用可能であった（実施例５）。しかも、カチオン重合開始剤（Ｂ１）の添加量が少なくても、発熱ピーク温度が低く、高い硬化性（低温硬化性）を示した。さらに、単一の発熱ピーク温度を示した。特に、９，９−ビスアリールフルオレン型エポキシ樹脂（Ａ１）（Ａ２）（Ａ３）（Ａ７）は、アルキレンオキサイド付加体でありながら、高い屈折率と高い耐熱性を備えていた。
【産業上の利用可能性】
【０１５６】
本発明のエポキシ樹脂組成物（又はその硬化物）は、耐熱性、耐薬品性などの性質に加え、透明性などの光学特性に優れ、しかも密着性などの特性に優れている。そのため、例えば、電子部品の層間の絶縁材などの絶縁材料、プリント基板用の積層板（銅張り積層板など）などの積層材料、封止剤（半導体封止剤など）、接着剤、粘着剤、インキ（印刷インキなど）、塗料、コーティング剤、光学材料（透明材料）［例えば、レンズ（リフローレンズ、ピックアップレンズ、マイクロレンズなど）、偏光膜、反射防止フィルム、タッチパネル用フィルム、フレキシブル基板用フィルム、ディスプレイ用フィルム、光ファイバー、光導波路、ホログラムやこれらの光学部材のコーティング剤］、燃料電池用膜などの広範囲の用途（電気・電子材料、光学材料などの広範囲の用途）に利用できる。特に、フルオレン骨格を有するエポキシ樹脂は、アルキレンオキサイド鎖を有していても、耐熱性及び屈折率が高い。そのため、フルオレン骨格を有するエポキシ樹脂は、絶縁材料、積層板などの積層材料、封止剤、接着剤、塗料、コーティング剤、光学材料、光学部材のコーティング剤などの広い範囲で使用できる。